(57)【要約】【課題】凝集構造を有する研磨材粒子による研磨効果を、長期間に亘って、安定して維持できるため、画像流れや、トナー粒子等の付着による画像不良のない、良好な画像を、長期間に亘って形成し続けることができる電子写真用トナーを提供する。【解決手段】トナー粒子と、前記トナー粒子に外添された外添剤とを含み、前記外添剤として、(1)  一次粒子径が０．１μｍ以下の凝集体からなる研磨材粒子と、(2)  一次粒子径が、研磨材粒子の凝集粒子径以下で、かつ、前記研磨材粒子の一次粒子径より大きい第２の粒子とを含む電子写真用トナーである。【選択図】なし【特許請求の範囲】
【請求項１】
トナー粒子と、前記トナー粒子に外添された外添剤とを含む電子写真用トナーであって、前記外添剤として、
(1)  一次粒子径が０．１μｍ以下の凝集体からなる研磨材粒子と、
(2)  一次粒子径が、研磨材粒子の凝集粒子径以下で、かつ、前記研磨材粒子の一次粒子径より大きい第２の粒子と、
を含むことを特徴とする電子写真用トナー。
【請求項２】
研磨材粒子が酸化チタンであると共に、第２の粒子が無機粒子または樹脂粒子である請求項１に記載の電子写真用トナー。
【請求項３】
アモルファスシリコン感光体を備えた画像形成装置に使用される請求項１に記載の電子写真用トナー。
【発明の詳細な説明】
【技術分野】
【０００１】
本発明は、電子写真用トナーに関するものである。
【背景技術】
【０００２】
レーザープリンタ、静電式複写機、普通紙ファクシミリ装置、およびこれらの複合機などの画像形成装置においては、まず、感光体の表面を、帯電手段によって一様に帯電させ、次いで露光手段によって露光して静電潜像を形成し、前記静電潜像を、現像手段によってトナー像に現像して、前記トナー像を、転写手段によって、紙等の被印刷物の表面に転写した後、定着手段によって、前記被印刷物の表面に定着させることで、一連の、画像形成の工程が完了する。
【０００３】
前記現像手段において、静電潜像をトナー像に現像するための現像方法としては、主に結着樹脂と着色剤とワックスとからなり、磁性粉等の磁性成分を含有しない非磁性のトナー粒子に、シリカ、酸化チタン等の外添剤を外添した非磁性１成分トナーを用いる非磁性１成分現像方法、前記非磁性のトナー粒子に外添剤を外添した状態で、磁性を有するキャリアと混合して形成した２成分現像剤を用いる２成分現像方法、磁性粉を含有する磁性トナー粒子を主成分とする磁性１成分トナーを用いる磁性１成分現像方法等が知られている。
【０００４】
また、非磁性１成分現像方法としては、いわゆる接触型の非磁性１成分現像方法と、非接触型の非磁性１成分現像方法とが知られている。このうち、接触型の非磁性１成分現像方法においては、非磁性１成分トナーを、現像手段内において、規制ブレードを用いて摩擦帯電させながら、現像剤担持体上に担持させることで、前記現像剤担持体の表面に、多数の非磁性１成分トナーからなる薄層を形成した後、前記薄層を、現像バイアスを印加した状態で、感光体上の静電潜像と直接に接触させて、薄層中の非磁性１成分トナーを、選択的に感光体に転移させることで、静電潜像がトナー像に現像される。
【０００５】
一方、非接触型の非磁性１成分現像方法では、前記薄層と感光体との間に一定の距離をおいて対峙させた状態で、現像バイアスを印加して、薄層中の非磁性１成分トナーを、選択的に感光体へ飛翔させることで、静電潜像がトナー像に現像される。さらに、２成分現像剤を用いた新たな画像形成方法として、前記非接触型の非磁性１成分現像方法と、従来の２成分現像方法とを組み合わせたハイブリッド現像方法も知られている。前記ハイブリッド現像方法では、像担持体と対向させて、現像剤担持体を配置すると共に、前記現像剤担持体と対向させて、内部に磁石を組み込んだ磁気ロールを配置した現像手段が用いられる。
【０００６】
そして、前記現像手段内で、２成分現像剤を構成するキャリアと２成分現像剤用トナーとを混合することで、２成分現像剤用トナーを摩擦帯電させた状態で、磁気ロールと接触させることで、前記磁気ロール上に磁気ブラシを形成し、この磁気ブラシを、現像剤担持体と直接に接触させて、２成分現像剤用トナーを現像剤担持体に転移させることで、前記現像剤担持体の表面に２成分現像剤用トナーの薄層を形成した後、前記薄層を、像担持体の表面との間に一定の距離をおいて対峙させた状態で、両者間に現像バイアスを印加して、薄層中の２成分現像剤用トナーを、選択的に、像担持体へ飛翔させることで、静電潜像がトナー像に現像される。以下では、前記各種現像方法に用いる各種のトナーを「電子写真用トナー」と総称する場合がある。
【０００７】
感光体としては、有機および無機の種々の感光体が知られているが、特に、その耐久性等を考慮した場合、導電性基体上にアモルファスシリコンからなる感光層（以下「ａ−Ｓｉ感光層」と略記する場合がある）を形成したアモルファスシリコン感光体が、好適に使用される。アモルファスシリコン感光体は、例えば、結着樹脂中に電荷発生剤、電荷輸送剤等を含有させた有機感光層を有する有機感光体に比べて、画像形成枚数で比較すると、およそ１０倍以上という高い耐久性を有することが知られている。これは、被印刷物や、あるいは、後述する弾性ブレード等のクリーニング手段と摺擦されることによって摩耗して、感光層の厚みが減少する速度が、アモルファスシリコン感光体の場合、有機感光体のおよそ１／１００以下であり、摩耗しにくいことが原因である。
【０００８】
しかし、ａ−Ｓｉ感光層の表面には、長期間の使用を続けることによって、帯電工程において発生する放電生成物が蓄積されやすく、蓄積された放電生成物が、吸水性を有するため、静電潜像のエッジ部において、電位の横流れの原因となって、被印刷物の表面に形成される画像に、いわゆる画像流れの不良を発生させるという問題がある。また、長期間の使用を続けることによって、トナー粒子や、前記トナー粒子を構成する結着樹脂等の成分、あるいは被印刷物としての紙に含まれる添加剤等が、ａ−Ｓｉ感光層の表面に付着して、画像不良の原因になるという問題もある。
【０００９】
そこでトナー粒子に、酸化チタン等の、研磨材として機能する粒子（研磨材粒子）を外添し、前記研磨材粒子によって、ａ−Ｓｉ感光層の表面を、画像形成を行うごとに研磨して、放電生成物が蓄積されるのを抑制したり、トナー粒子等が付着するのを防止したりすることで、前記表面を、常にフレッシュな状態に維持することが行われる。前記研磨材粒子として、特許文献１には、一次粒子径が０．１〜０．３μｍ程度で、かつ、トナー粒子に外添した状態での凝集粒子径が０．５μｍ以上の、酸化チタンの凝集体を用いることが提案されている。
【特許文献１】特開２００２−３７２８００号公報
【発明の開示】
【発明が解決しようとする課題】
【００１０】
発明者の検討によると、前記研磨材粒子においては、凝集体を構成する個々の一次粒子の一次粒子径を小さくするほど、研磨効果を向上することができる。特に、一次粒子径が０．１μｍ以下であるとき、良好な研磨効果を発揮することができる。すなわち、酸化チタン等の一次粒子が、同じ条件下でａ−Ｓｉ感光層の表面を摺擦する場合を考えると、基本的には、その一次粒子径が小さいほど、個々の一次粒子と、前記表面との接触面積が小さくなるため、応力を集中させて、より高い研磨力を得ることができると考えられる。また、前記一次粒子を、凝集体の状態で使用すれば、一次粒子とａ−Ｓｉ感光層の表面との接触点数を増加させることができるため、さらに良好な研磨効果を得ることができる。
【００１１】
ところが、前記凝集構造を有する研磨材粒子は、現像手段としての現像器内に供給された電子写真用トナーが、画像形成に使用されるまでの間、繰り返しかく拌されることで受けるストレスによって、個々の一次粒子レベルまで解砕されてしまうと、研磨効果が失われて、研磨材として機能しなくなるという問題がある。この原因は、個々の一次粒子の研磨力が低いためではなく（先に述べたように微粒子は、一次粒子径が小さいほど、逆に高い研磨力を発揮する）、解砕された一次粒子が、前記ストレスを受けることで、トナー粒子の表面の、特にワックスが露出した部分等に埋没してしまって、ａ−Ｓｉ感光層の表面を研磨できなくなるためであると考えられる。
【００１２】
そして、前記現象は、例えば印字率の低い画像を連続して印刷する場合等に、より顕著に発生する。これは、現像器内の電子写真用トナーの入れ替わりが少なく、同じ電子写真用トナーが、より長時間に亘って、現像器内でストレスを受け続けることになるためである。本発明は、凝集構造を有する研磨材粒子による研磨効果を、長期間に亘って、安定して維持できるため、画像流れや、トナー粒子等の付着による画像不良のない、良好な画像を、長期間に亘って形成し続けることができる電子写真用トナーを提供することにある。
【課題を解決するための手段】
【００１３】
本発明は、トナー粒子と、前記トナー粒子に外添された外添剤とを含む電子写真用トナーであって、前記外添剤として、
(1)  一次粒子径が０．１μｍ以下の凝集体からなる研磨材粒子と、
(2)  一次粒子径が、研磨材粒子の凝集粒子径以下で、かつ、前記研磨材粒子の一次粒子径より大きい第２の粒子と、
を含むことを特徴とするものである。前記本発明の電子写真用トナーにおいては、研磨材粒子と共にトナー粒子に外添される第２の粒子の一次粒子径が、研磨材粒子の一次粒子径よりも大きいため、前記第２の粒子が、いわばスペーサとして、研磨材粒子が、前記第２の粒子の一次粒子径より小さい状態まで解砕されるのを防止するために機能する。また、第２の粒子は、研磨材粒子が直接にストレスを受ける確率を低下させるためにも機能する。
【００１４】
そのため、例えば、現像器内に供給された電子写真用トナーが、画像形成に使用されるまでの間、繰り返しかく拌されることでストレスを受けても、研磨材粒子が、個々の一次粒子レベルまで解砕されて、トナー粒子の表面の、特にワックスが露出した部分等に埋没して、研磨材としての機能を失うのを、前記第２の粒子の機能によって抑制して、凝集構造を有する研磨材粒子による研磨効果を、長期間に亘って、安定して維持することができる。したがって、本発明の電子写真用トナーによれば、画像流れや、トナー粒子等の付着による画像不良のない、良好な画像を、長期間に亘って形成し続けることが可能となる。
【００１５】
研磨材粒子としては、研磨効果に優れた酸化チタンが好ましく、第２の粒子としては、無機粒子または樹脂粒子が好ましい。また、本発明の電子写真用トナーは、先に説明したように、アモルファスシリコン感光体を備えた画像形成装置に、好適に使用される。
【発明の効果】
【００１６】
本発明によれば、凝集構造を有する研磨材粒子による研磨効果を、長期間に亘って、安定して維持できるため、画像流れや、トナー粒子等の付着による画像不良のない、良好な画像を、長期間に亘って形成し続けることができる電子写真用トナーを提供することができる。
【発明を実施するための最良の形態】
【００１７】
本発明の電子写真用トナーは、トナー粒子と、前記トナー粒子に外添された外添剤とを含み、前記外添剤として、
(1)  一次粒子径が０．１μｍ以下の凝集体からなる研磨材粒子と、
(2)  一次粒子径が、研磨材粒子の凝集粒子径以下で、かつ、前記研磨材粒子の一次粒子径より大きい第２の粒子と、
を含むことを特徴とするものである。
【００１８】
《外添剤》
本発明の電子写真用トナーにおいては、前記のように、外添剤として、
(1)  一次粒子径が０．１μｍ以下の凝集体からなる研磨材粒子と、
(2)  一次粒子径が、研磨材粒子の凝集粒子径以下で、かつ、前記研磨材粒子の一次粒子径より大きい第２の粒子と、
が少なくとも用いられる。このうち、(1)の研磨材粒子の一次粒子径が１μｍ以下に限定されるのは、先に説明したように、できるだけ高い研磨効果を得るためである。すなわち、一次粒子径が前記範囲を超える場合には、たとえ、研磨材粒子が凝集構造を有していたとしても、良好な研磨効果が得られないためである。
【００１９】
なお、研磨材粒子の一次粒子径は、研磨効果をできるだけ向上することを考慮すると、前記範囲内でも小さいほど好ましく、特に０．０１〜０．０９μｍであるのが好ましい。また、研磨材粒子の凝集粒子径は、特に限定されないが、外添操作のしやすさ等を考慮すると０．０５μｍ以上、特に０．０６〜２．０μｍであるのが好ましい。前記研磨材粒子としては、例えばシリカ、アルミナ、酸化チタン、マグネタイト等の、研磨効果を有すると共に、多数の一次粒子が凝集した凝集構造を構成しうる種々の粒子が挙げられるが、特に、研磨効果に優れた酸化チタンが好ましい。また、研磨材粒子には、疎水性向上等を目的とした種々の表面処理を施してもよい。
【００２０】
研磨材粒子と組み合わせる第２の粒子の一次粒子径は、先に説明したように、研磨材粒子の凝集粒子径以下で、かつ、前記研磨材粒子の一次粒子径より大きい必要がある。これは、第２の粒子の一次粒子径が、研磨材粒子の凝集粒子径を超える場合には、前記第２の粒子が、研磨材粒子の、ａ−Ｓｉ感光層の表面等への接触を妨げるため、前記研磨材粒子による研磨効果が得られないためである。また、第２の粒子の一次粒子径が、研磨材粒子の一次粒子径以下である場合には、先に説明した、第２の粒子の、スペーサとしての機能や、研磨材粒子が直接にストレスを受ける確率を低下させる機能が得られないためである。
【００２１】
なお、第２の粒子の一次粒子径は、前記第２の粒子による、特にスペーサとしての機能によって、研磨材粒子の解砕を防止する効果を、より一層、向上することを考慮すると、研磨材粒子の一次粒子径の３倍以上、特に３〜２０倍であるのが好ましい。前記第２の粒子としては、シリカ、アルミナ、酸化チタン、マグネタイト等の無機粒子や、アクリル系樹脂粒子等の樹脂粒子が挙げられる。
【００２２】
研磨材粒子の一次粒子径、凝集粒子径、および第２の粒子の一次粒子径は、それぞれ、電子顕微鏡を用いて拡大写真を撮影した画像を、画像解析装置を用いて解析した結果でもって表すこととする。詳しくは、前記画像解析装置を用いて、１００個以上の研磨材粒子の最大径を計測し、その平均値を求めて、研磨材粒子の凝集粒子径とする。また、前記研磨材粒子を構成する一次粒子の直径を計測し、その平均値を求めて、研磨材粒子の一次粒子径とする。さらに、前記画像解析装置を用いて、１００個以上の第２の粒子の最大径を測定し、その平均値を求めて、第２の粒子の一次粒子径とする。
【００２３】
研磨材粒子の添加量は、トナー粒子１００質量部に対して０．１〜５質量部、特に１〜４質量部であるのが好ましい。添加量が前記範囲未満では、研磨材粒子を添加したことによる研磨効果が十分に得られないおそれがあり、前記範囲を超える場合には、過剰の研磨材粒子が、感光体の表面等を傷つけやすくなって、画像に、前記傷に基づく欠陥が発生するおそれがある。また、第２の粒子の添加量は、質量比で表して、研磨材粒子の添加量の０．５〜２倍、特に０．７〜１．２倍であるのが好ましい。添加量が、前記範囲未満では、第２の粒子を添加したことによる、先に説明した、スペーサとしての機能や、研磨材粒子が直接にストレスを受ける確率を低下させる機能が十分に得られないおそれがあり、前記範囲を超える場合には、過剰の第２の粒子が、研磨材粒子の、ａ−Ｓｉ感光層の表面等への接触を妨げて、前記研磨材粒子による研磨効果が十分に得られないおそれがある。
【００２４】
外添剤としては、前記研磨材粒子と第２の粒子のみを用いてもよいし、さらに他の外添剤を併用してもよい。前記他の外添剤としては、電子写真用トナーの流動性を向上するための流動化剤として機能するシリカが挙げられる他、アルミナ、酸化スズ、酸化ストロンチウム、各種樹脂粒子等であって、一次粒子径が、前記第２の粒子の用件を満たさない粒子の１種または２種以上が挙げられる。前記他の外添剤の添加量は、トナー粒子１００質量部に対して０．１〜１０質量部、特に０．５〜５質量部であるのが好ましい。
【００２５】
《電子写真用トナー》
本発明の構成は、先に説明した各種現像方法用のトナーに適用することができる。例えば、非磁性１成分現像方法、２成分現像方法、ハイブリッド現像方法等に使用される電子写真用トナーは、主に結着樹脂と着色剤とワックスとからなり、磁性粉等の磁性成分を含有しない非磁性のトナー粒子に、外添剤として、少なくとも前記研磨材粒子と第２の粒子とを外添することで構成される。また、磁性１成分現像方法に使用される電子写真用トナーは、前記各成分のうち着色剤に代えて、あるいは着色剤と共に、磁性粉等の磁性成分を含有する磁性トナー粒子に、外添剤として、少なくとも前記研磨材粒子と第２の粒子とを外添することで構成される。
【００２６】
また、前記トナー粒子としては、前記各成分を溶融状態で混練した後、粉砕し、さらに分級する粉砕法によって製造される、不定形粒状のトナー粒子や、前記各成分の混合物を、溶融状態で円柱繊維状に引き伸ばしながら切断するメルトブローン法によって製造される、円柱状のトナー粒子、重合法、スプレードライ法によって製造される球状のトナー粒子、あるいは前記各形状のトナー粒子を、製造後に、応力を加える等して形状をモディファイしたトナー粒子等の、種々のトナー粒子を用いることができる。
【００２７】
トナー粒子は、精細で、画質の良好な画像を形成することを考慮すると、体積基準の中心粒径が４〜１２μｍ、特に６〜１０μｍであるのが好ましい。なお、体積基準の中心粒径は、ベックマン・コールター(株)製の粒度分布測定装置マルチサイザー３を使用して、アパーチャ径１００μｍの条件で測定した粒度分布の測定値から算出した値でもって表すこととする。
【００２８】
〈結着樹脂〉
結着樹脂としては、例えばスチレン系樹脂；アクリル系樹脂；スチレン−アクリル系樹脂；塩素化ポリスチレン、ホリプロピレン、アイオノマー等のオレフィン系樹脂；塩化ビニル系樹脂；ポリエステル系樹脂；ポリアミド系樹脂；ポリウレタン系樹脂；ポリビニルアルコール系樹脂；ビニルエーテル系樹脂；ポリ−Ｎ−ビニルピロリドン、ポリ−Ｎ−ビニルカルバゾール等のＮ−ビニル系樹脂、スチレン−ブタジエン系樹脂等の、従来公知の種々の熱可塑性樹脂の１種または２種以上が挙げられ、特にスチレン系樹脂、スチレン−アクリル系樹脂、ポリエステル系樹脂が好ましい。このうちスチレン系樹脂、スチレン−アクリル系樹脂としては、スチレンの単独重合体や、スチレンと他の単量体との共重合体が挙げられる。
【００２９】
スチレンと共重合可能な他の単量体としては、例えばｐ−クロルスチレン；ビニルナフタレン；エチレン、プロピレン、ブチレン、イソブチレンなどのエチレン不飽和モノオレフィン類；塩化ビニル、臭化ビニル、弗化ビニルなどのハロゲン化ビニル類；酢酸ビニル、プロピオン酸ビニル、ベンゾエ酸ビニル、酪酸ビニルなどのビニルエステル類；アクリル酸メチル、アクリル酸エチル、アクリル酸ｎ−ブチル、アクリル酸イソブチル、アクリル酸ドテシル、アクリル酸ｎ−オクチル、アクリル酸２−クロルエチル、アクリル酸フェニル、α−クロルアクリル酸メチル、メタクリル酸メチル、メタクリル酸エチル、メタクリル酸ブチルなどの（メタ）アクリル酸エステル類；アクリロニトリル、メタアクリロニトリル、アクリルアミドなどの他のアクリル酸誘導体；ビニルメチルエーテル、ビニルイソブチルエーテルなどのビニルエーテル類；ビニルメチルケトン、ビニルエチルケトン、メチルイソプロペニルケトンなどのビニルケトン類；Ｎ−ビニルピロール、Ｎ−ビニルカルバゾール、Ｎ−ビニルインドール、Ｎ−ビニルピロリドンなどのＮ−ビニル化合物類等が挙げられる。これら共重合モノマーは、１種単独で、あるいは２種以上を組み合わせて、スチレンと共重合させることができる。
【００３０】
スチレン系樹脂としては、任意の分子量を有するものが、いずれも使用可能であるが、特に、分子量分布中に、２つの質量平均分子量ピーク（「低分子量ピーク」「高分子量ピーク」と称する。）を有するスチレン系樹脂、具体的には、低分子量ピークが３，０００〜２０，０００の範囲内で、かつ高分子量ピークが３００，０００〜１，５００，０００の範囲内であると共に、分子量分布の分散を示す、質量平均分子量Ｍｗと数平均分子量Ｍｎとの比Ｍｗ／Ｍｎが１０以上ある分子量分布を有するスチレン系樹脂が、結着樹脂として好ましい。
【００３１】
前記分子量分布を有するスチレン系樹脂を用いると、低分子量成分によって、トナー粒子の定着温度を引き下げて、より低い温度で、紙等の被印刷物の表面に、良好に定着できる特性、すなわち低温定着性を改善すると共に、オフセットが発生する温度を引き上げて、あまり低い温度でオフセットが発生しないようにする特性、すなわち耐オフセット性を改善することができる。なお、スチレン系樹脂の分子量分布は、ゲルパーミエーションクロマトグラフ（ＧＰＣ）法による分子量測定装置を用いて、試料の、カラムからの溶出時間を測定した結果と、ポリスチレン樹脂の標準試料を用いて予め作成しておいた検量線とを照らし合わせることによって求めることができる。
【００３２】
また、結着樹脂としてのポリエステル系樹脂としては、例えば多価カルボン酸成分と多価アルコール成分とを重縮合させて得られるものなどを用いることができる。このうち多価カルボン酸成分としては、例えばマレイン酸、フマール酸、シトラコン酸、イタコン酸、グルタコン酸、フタル酸、イソフタル酸、テレフタル酸、シクロへキサンジカルボン酸、コハク酸、アジピン酸、セバチン酸、アゼライン酸、マロン酸等の２価カルボン酸；ｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸等の２価カルボン酸のアルキルもしくはアルケニルエステル；１，２，４−べンゼントリカルボン酸（トリメリット酸）、１，２，５−べンゼントリカルボン酸、２，５，７−ナフタレントリカルボン酸、１，２，４−ナフタレントリカルボン酸、１，２，４−ブタントリカルボン酸、１，２，５−へキサントリカルボン酸、１，３−ジカルボキシル−２−メチル−２−メチレンカルボキシプロパン、１，２，４−シクロへキサントリカルボン酸、テトラ（メチレンカルボキシル）メタン、１，２，７，８−オクタンテトラカルボン酸、ピロメリット酸、エンポール三量体酸等の３価以上のカルボン酸等が挙げられる。また、これら多価カルボン酸の無水物や、低級アルキルエステル等も使用できる。
【００３３】
一方、多価アルコール成分としては、例えばエチレングリコール、ジエチレングリコール、トリエチレングリコール、１，２−プロピレングリコール、１，３−プロピレングリコール、１，４−ブタンジオール、ネオぺンチルグリコール、１，４−ブテンジオール、１，５−ぺンタンジオール、１，６−へキサンジオール、１，４−シクロへキサンジメタノール、ジプロピレングリコール、ポリエチレングリコール、ポリプロピレングリコール、ポリテトラメチレングリコール等のジオール類；ビスフェノールＡ、水素添加ビスフェノールＡ、ポリオキシエチレン化ビスフェノールＡ、ポリオキシプロピレン化ビスフェノールＡ等のビスフェノール類；ソルビトール、１，２，３，６−へキサンテトロール、１，４−ソルビタン、ぺンタエリスリトール、ジぺンタエリスリトール、トリぺンタエリスリトール、１，２，４−ブタントリオール、１，２，５−ぺンタントリオール、グリセロール、ジグリセロール、２−メチルプロパントリオール、２−メチル−１，２，４−ブタントリオール、トリメチロールエタン、トリメチロールプロパン、１，３，５−トリヒドロキシメチルべンゼン等のトリオール以上の多価アルコール類が挙げられる。
【００３４】
前記ポリエステル系樹脂は、通常の画像形成装置において用いる熱定着手段によって、紙等の被印刷物の表面に、良好に定着させることを考慮すると、軟化点が１１０〜１５０℃、特に１２０〜１４０℃であるのが好ましい。また、スチレン系樹脂、ポリエステル系樹脂等の結着樹脂は、トナー粒子を、紙等の被印刷物の表面に、できるだけ良好に定着させること、すなわち定着性を向上することを考慮すると、熱可塑性樹脂であるのが好ましいが、その一部が架橋構造を有していてもよい。
【００３５】
一部に架橋構造を導入することによって、トナー粒子の定着性を低下させることなく、前記トナー粒子の保存安定性や形態保持性、耐久性、すなわち、トナー粒子を長期間に亘って保存した際に、多数のトナー粒子が塊状に融着して、いわゆるブロッキングを発生したり、個々のトナー粒子が変形したりするのを防止する効果を、向上させることができる。架橋分の含量は特に限定されないが、ソックスレー抽出機を用いて結着樹脂を抽出して求められるゲル分の含量で表して１０質量％以下、特に０．１〜１０質量％であるのが好ましい。結着樹脂の一部を架橋構造とするためには、架橋剤を添加して樹脂を架橋させたり、熱硬化性樹脂を配合したりすればよい。
【００３６】
熱硬化性樹脂としては、例えばビスフェノールＡ型エポキシ樹脂、水素化ビスフェノールＡ型エポキシ樹脂、ノボラック型エポキシ樹脂、ポリアルキレンエーテル型エポキシ樹脂、環状脂肪族型エポキシ樹脂等のエポキシ系樹脂や、シアネート樹脂等の１種または２種以上が挙げられる。また、結着樹脂は、着色剤やワックス、電荷制御剤等の添加剤の分散性を向上させるため、分子中に、水酸基、カルボキシル基、アミノ基、グリシドキシ（エポキシ）基等の官能基を有しているのが好ましい。結着樹脂が、前記官能基を有するか否かは、例えばＦＴ−ＩＲ装置等を用いて確認することができ、どの程度の量の官能基を有するかは、例えば滴定法によって定量することができる。
【００３７】
結着樹脂のガラス転移温度Ｔｇは５５〜７０℃であるのが好ましい。ガラス転移温度が前記範囲未満では、トナー粒子がブロッキングしやすくなって、保存安定性が低下するおそれがある。また、樹脂の強度が低いため、潜像保持体の表面に付着して離れなくなるトナー付着を生じるおそれもある。また、ガラス転移温度が前記範囲を超える場合には、紙等の被印刷物の表面への定着性が低下するおそれがある。なお、結着樹脂のガラス転移温度は、例えば示差走査熱量計（ＤＳＣ）を用いて測定した吸熱曲線における、比熱の変化点から求めることができる。
【００３８】
〈着色剤〉
着色剤としては、トナー粒子の色に合わせた各色の着色剤を用いることができる。その好適な例は下記の通りである。
黒色顔料：アセチレンブラック、ランプブラック、アニリンブラック等のカーボンブラック。
【００３９】
黄色顔料：黄鉛、亜鉛黄、カドミウムイエロー、黄色酸化鉄、ミネラルファストイエロー、ニッケルチタンイエロー、ネープルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ。
橙色顔料：赤口黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ。
【００４０】
赤色顔料：べンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ。
紫色顔料：マンガン紫、ファストバイオレットＢ、メチルバイオレットレーキ。
【００４１】
青色顔料：紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ。
緑色顔料：クロムグリーン、酸化クロム、ピグメントグリーンＢ、マラカイトグリーンレーキ、ファイナルイエローグリーンＧ。
【００４２】
白色顔料：亜鉛華、酸化チタン、アンチモン白、硫化亜鉛。
体質顔料：バライト粉、炭酸バリウム、クレー、シリカ、ホワイトカーボン、タルク、アルミナホワイト。
着色剤の添加量は、結着樹脂１００質量部に対して１〜２０質量部、特に２〜８質量部であるのが好ましい。
【００４３】
〈磁性成分〉
磁性１成分現像方法に使用される電子写真用トナーにおいて、着色剤に代えて、あるいは着色剤と共にトナー粒子に含有される磁性成分としては、鉄、コバルト、ニッケル等の強磁性を示す金属やその合金、または、これらの元素を含む化合物、強磁性元素を含まないが、適当な熱処理を施すことによって強磁性を示すようになる合金、および二酸化クロム等の磁性粉が挙げられ、中でもフェライト、マグネタイトからなる磁性粉が好ましい。磁性粉は、トナー粒子中に均一に分散させることを考慮すると、個数平均粒径が０．０５〜０．３５μｍ、特に０．１５〜０．３０μｍであるのが好ましい。磁性粉の添加量は、結着樹脂１００質量部に対して５０〜２００質量部であるのが好ましい。
【００４４】
〈ワックス〉
ワックスとしては、トナー粒子を、例えば定着手段の、一対の定着ロール等の間を通すことで、加熱下で加圧する等して被印刷物の表面に定着させる際に、前記トナー粒子が、定着ロールの表面に付着する、いわゆるオフセットの不良が発生するのを防止するためのオフセット防止剤として機能する、種々のワックスが使用可能である。
【００４５】
前記ワックスとしては、例えばポリエチレンワックス、ポリプロピレンワックス等のオレフィン系ワックス類；カルナバワックス、ライスワックス、サトウワックス、木ワックス、キャンデリラワックス等の植物系ワックス類；モンタンワックス等の鉱物系ワックス類；密ワックス、昆虫ワックス、鯨ワックス、羊毛ワックス等の動物系ワックス類；パラフィンワックス、マイクロクリスタリンワックス等の石油系ワックス類；エステル系ワックス類；テフロン（登録商標）系ワックス類；石炭、天然ガス等からフィッシャー・トロプシュ法によって合成されるフィッシャー・トロプシュワックス類等の１種または２種以上が挙げられる。
【００４６】
中でも、前記ワックスを、トナー粒子中に均一に分散させることを考慮すると、側鎖にエステルを有するワックス、具体的にはポリエチレンワックスや、側鎖にエステルを有するフィッシャー・トロプシュワックスが好ましい。また、ワックスは、示差走査熱量計（ＤＳＣ）を用いて測定した吸熱曲線において、７０〜１００℃の範囲に吸熱のメインピークを有しているのが好ましい。吸熱のメインピークが前記範囲未満にあるワックスを用いた場合には、トナー粒子がブロッキングしやすくなったり、定着時に、トナー粒子が、溶融状態で定着ローラに固着することで、紙等の被印刷物が定着ローラに巻きつく、いわゆるホットオフセットが発生しやすくなったりするおそれがある。
【００４７】
また、吸熱のメインピークが前記範囲を超える位置にあるワックスを用いた場合には、良好な低温定着性が得られないおそれがある。ワックスの添加量は、結着樹脂１００質量部に対して０．１〜２０質量部であるのが好ましい。添加量が前記範囲未満では、ワックスを添加することによる、先に説明した効果が十分に得られないおそれがあり、前記範囲を超える場合には、トナー粒子がブロッキングしやすくなったり、ワックスがトナー粒子から脱利しやすくなったりするおそれがある。
【００４８】
〈その他〉
トナー粒子には、前記以外に、他の種々の添加剤を含有させてもよい。前記他の添加剤としては、例えば電荷制御剤、安定剤等が挙げられる。電荷制御剤は、トナーの摩擦帯電特性を制御するためのもので、トナーの帯電極性に応じて正電荷制御用および／または負電荷制御用の電荷制御剤を用いる。
【００４９】
このうち正電荷制御用の電荷制御剤としては、例えばピリダジン、ピリミジン、ピラジン、オルトオキサジン、メタオキサジン、パラオキサジン、オルトチアジン、メタチアジン、パラチアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、キノキサリン等のアジン化合物類；アジンファストレッドＦＣ、アジンファストレッド１２ＢＫ、アジンバイオレットＢＯ、アジンブラウン３Ｇ、アジンライトブラウンＧＲ、アジンダークグリーンＢＨ／Ｃ、アジンディープブラックＥＷ、アジンディープブラック３ＲＬ等の亜ジン化合物からなる直接染料類；ニグロシン、ニグロシン塩、ニグロシン誘導体等のニグロシン化合物類；ニグロシンＢＫ、ニグロシンＮＢ、ニグロシンＺ等のニグロシン化合物からなる酸性染料類；ナフテン酸または高級脂肪酸の金属塩類；アルコキシル化アミン；アルキルアミド；べンジルメチルへキシルデシルアンモニウム、デシルトリメチルアンモニウムクロライド等の４級アンモニウム塩類などの１種または２種以上が挙げられる。特にニグロシン化合物は、より迅速な帯電の立ち上がり特性が得られることから、正帯電性トナーとして好適である。
【００５０】
また、正電荷制御用の電荷制御剤としては、４級アンモニウム塩を有する樹脂またはオリゴマー、カルボン酸塩を有する樹脂またはオリゴマー、カルボキシル基を有する樹脂またはオリゴマー等を使用することもできる。具体的には、４級アンモニウム塩を有するポリスチレン系樹脂、４級アンモニウム塩を有するアクリル系樹脂、４級アンモニウム塩を有するスチレン−アクリル系樹脂、４級アンモニウム塩を有するポリエステル系樹脂、カルボン酸塩を有するポリスチレン系樹脂、カルボン酸塩を有するアクリル系樹脂、カルボン酸塩を有するスチレン−アクリル系樹脂、カルボン酸塩を有するポリエステル系樹脂、カルボキシル基を有するポリスチレン系樹脂、カルボキシル基を有するアクリル系樹脂、カルボキシル基を有するスチレン−アクリル系樹脂、カルボキシル基を有するポリエステル系樹脂等の１種または２種以上が挙げられる。
【００５１】
特に、４級アンモニウム塩、カルボン酸塩あるいはカルボキシル基を官能基として有するスチレン−アクリル系樹脂（スチレン−アクリル系共重合体）は、帯電量を所望の範囲内の値に容易に調節することができる点で好適である。また、スチレンと共にスチレン−アクリル系樹脂を構成するアクリル系単量体としてはアクリル酸メチル、アクリル酸エチル、アクリル酸ｎ−プロピル、アクリル酸イソプロピル、アクリル酸ｎ−ブチル、アクリル酸イソブチル、アクリル酸２−エチルへキシル、メタクリル酸メチル、メタクリル酸エチル、メタクリル酸ｎ−ブチル、メタクリル酸イソブチルなどの（メタ）アクリル酸アルキルエステル類が挙げられる。
【００５２】
さらに、４級アンモニウム塩化合物としては、ジアルキルアミノアルキル（メタ）アクリレートから第４級化の工程を経て誘導される単位が用いられる。誘導されるジアルキルアミノアルキル（メタ）アクリレートとしては、例えば、ジメチルアミノエチル（メタ）アクリレート、ジエチルアミノエチル（メタ）アクリレート、ジプロピルアミノエチル（メタ）アクリレート、ジブチルアミノエチル（メタ）アクリレート等のジ（低級アルキル）アミノエチル（メタ）アクリレート類；ジメチルメタクリルアミド；ジメチルアミノプロピルメタクリルアミドが好適である。また、ヒドロキシエチル（メタ）アクリレート、ヒドロキシプロピル（メタ）アクリレート、２−ヒドロキシブチル（メタ）アクリレート、Ｎ−メチロール（メタ）アクリルアミド等のヒドロキシ基含有重合性モノマーを重合時に併用することもできる。
【００５３】
負電荷制御用の電荷制御剤としては、例えば、有機金属錯体やキレート化合物が有効であり、中でもアセチルアセトン金属錯体、サリチル酸系金属錯体または塩が好ましく、特にサリチル酸系金属錯体または塩が好ましい。このうち、アセチルアセトン金属錯体としては、例えばアルミニウムアセチルアセトナート、鉄(II)アセチルアセトナート等が挙げられる。またサリチル酸系金属錯体または塩としては、例えば３，５−ジ−ｔｅｒｔ−ブチルサリチル酸クロム等が挙げられる。電荷制御剤の添加量は、結着樹脂１００質量部に対して０．１〜１０質量部、特に０．５〜８質量部であるのが好ましい。
【００５４】
《キャリア》
本発明の電子写真用トナーが、２成分現像方法、ハイブリッド現像方法用であるとき、前記電子写真用トナーと共に２成分現像剤を構成するキャリアとしては、従来公知の、種々の構成を有するキャリアが使用可能であり、特に、磁性を有するコアの表面を、樹脂のコート層でコートした、いわゆる樹脂コートタイプのキャリアが好適に使用される。前記樹脂コートタイプのキャリアを構成するコアとしては、例えば鉄、酸化処理鉄、還元鉄、マグネタイト、銅、ケイ素鋼、フェライト、ニッケル、コバルト、鉄−ニッケル合金、鉄−コバルト合金、マンガン−マグネシウム合金等の金属または合金の粒子や、前記金属または合金と、マンガン、亜鉛、アルミニウム等との合金の粒子、酸化チタン、酸化アルミニウム、酸化銅、酸化マグネシウム、酸化鉛、酸化ジルコニウム、炭化ケイ素、チタン酸マグネシウム、チタン酸バリウム、チタン酸リチウム、チタン酸鉛、ジルコン酸鉛、ニオブ酸リチウム等のセラミックスの粒子、リン酸二水素アンモニウム、リン酸二水素カリウム、ロッシェル塩等の高誘電率物質の粒子、または、前記いずれかの材料からなる微粒子を、樹脂の粒子中に分散させた樹脂キャリア等の１種または２種以上が挙げられる。
【００５５】
また、樹脂のコート層を形成する樹脂としては、（メタ）アクリル系重合体、スチレン系重合体、スチレン−（メタ）アクリル系共重合体、オレフィン系重合体（ポリエチレン、塩素化ポリエチレン、ポリプロピレン等）、ポリ塩化ビニル樹脂、ポリ酢酸ビニル樹脂、ポリカーボネート樹脂、セルロース樹脂、ポリエステル樹脂、不飽和ポリエステル樹脂、ポリアミド樹脂、ポリウレタン樹脂、エポキシ樹脂、シリコーン樹脂、フッ素樹脂（ポリテトラフルオロエチレン、ポリクロロトリフルオロエチレン、ポリフッ化ビニリデン等）、フェノール樹脂、キシレン樹脂、ジアリルフタレート樹脂、ポリアセタール樹脂、アミノ樹脂等の１種または２種以上が挙げられる。
【００５６】
キャリアの質量平均粒径は１０〜２００μｍ、特に３０〜１５０μｍであるのが好ましい。樹脂のコート層には、必要に応じて、シリカ、アルミナ、カーボンブラック、脂肪酸金属塩、シランカップリング剤、チタネートカップリング剤等の添加剤を含有させて、その特性を調整してもよい。コート層の厚みは、従来と同程度でよく、コアへのコート量で表して０．０１〜１０質量％、特に０．０５〜５質量％であるのが好ましい。
【００５７】
〈２成分現像剤〉
２成分現像剤は、非磁性のトナー粒子を含む本発明の電子写真用トナーと、前記キャリアとを、所定の割合で配合して製造することができる。前記２成分現像剤をスタート現像剤、同じ電子写真用トナーを補給用トナーとして、レーザープリンタ、静電式複写機、普通紙ファクシミリ装置、およびこれらの複合機などの画像形成装置に用いて、先に説明した２成分現像方法やハイブリッド現像方法を実施することで、紙等の被印刷物の表面に、画像を形成することができる。
【００５８】
《アモルファスシリコン感光体》
本発明の電子写真用トナーは、先に説明したように、アモルファスシリコン感光体を備えた画像形成装置に、好適に使用される。アモルファスシリコン感光体としては、例えば、ドラム状等の所定の形状に形成した導電性基体の表面に、ａ−Ｓｉ感光層を形成したものが挙げられ、特に、厚みが３０μｍ以下である薄膜型のａ−Ｓｉ感光層を有するものが好ましい。ａ−Ｓｉ感光層は、実際に感光層として機能する、単層もしくは２層以上の層の他に、キャリア阻止層や表面保護層等を有していてもよく、前記積層構造を有するａ−Ｓｉ感光層の場合には、そのトータルの膜厚が、３０μｍ以下であるのが好ましい。薄膜型のａ−Ｓｉ感光層を有するアモルファスシリコン感光体は、生産性に優れる上、解像度の高い画像を形成できるという利点がある。
【００５９】
詳しく説明すると、ａ−Ｓｉ感光層の膜厚が３０μｍを超える場合には、熱キャリアの移動速度が速くなるため、暗減衰特性が低下し、ａ−Ｓｉ感光層の、厚み方向と直交する面方向への潜像流れが発生しやすくなるため、画像の解像度が低下する。また、気相成長法による成膜時間が長くなることと、それによって異物等が付着する確率が高くなって歩留まりが悪くなることから、アモルファスシリコン感光体の生産性が低下する。これに対し、ａ−Ｓｉ感光層の膜厚が３０μｍ以下であれば、潜像流れの発生が抑制されるため、解像度の高い画像を形成することができる。また、成膜時間が短くなり、かつ歩留まりがよくなることから、アモルファスシリコン感光体の生産性が向上する。
【００６０】
なお、ａ−Ｓｉ感光層の膜厚は、１０μｍ以上であるのが好ましい。膜厚が１０μｍ未満では、感光層としての帯電能が十分に得られないおそれがある上、導電性基体の表面において、露光のためのレーザー光が乱反射して、ハーフパターンにおいて干渉縞が発生するおそれもある。ａ−Ｓｉ感光層は、例えば、グロー放電分解法、スパッタリング法、ＥＣＲ法、蒸着法などの気相成長法によって形成することができ、その形成にあたっては、ａ−Ｓｉ感光層に、Ｈやハロゲン元素を含有させることもできる。またａ−Ｓｉ感光層の特性を調整するために、Ｃ、Ｎ、Ｏ等の元素を含有させたり、周期表（長周期型）の１３族元素や１５族元素を含有させたりしてもよい。
【００６１】
具体的には、ａ−Ｓｉ感光層は、例えば、ａ−Ｓｉの他、ａ−ＳｉＣ、ａ−ＳｉＯ、ａ−ＳｉＯＮなどの、ａ−Ｓｉ系の、光導電性を有する種々の材料によって形成することができる。特に、ａ−ＳｉＣを用いるのが好ましく、その場合は、Ｓｉ１−ｘＣｘのｘの値を０＜ｘ≦０．５、好ましくは０．０５≦ｘ≦０．４５に設定するのがよい。この範囲であれば、ａ−ＳｉＣ層を、良好なキャリアの輸送を維持しつつａ−Ｓｉ層よりも高抵抗にして、アモルファスシリコン感光体の光感度特性を向上することができる。１３族元素や１５族元素としては、それぞれＢやＰが、共有結合性に優れ、半導体特性を、より敏感にできる点で、また優れた光感度が得られるという点で望ましい。
【００６２】
さらに、ａ−Ｓｉ感光層を、光キャリア発生の機能を高めた層領域（光励起層領域）と、キャリア輸送の機能を持たせた層領域（キャリア輸送層領域）とを積層したものとすると、アモルファスシリコン感光体の光感度と耐電圧特性とを共に高めることができる。この際、光励起層領域は光キャリアの生成効率を高めるため、成膜に際して、(1)  成膜速度を低めに設定する、(2)  成膜成分の、Ｈ２やＨｅでの希釈率を高める、(3)  ドープする元素の量を、キャリア輸送層領域よりも多くする、等の対策を施しつつ成膜するのが好ましい。また、キャリア輸送層領域は、主にａ−Ｓｉ感光層の耐圧を高めると共に、光励起層領域から注入されたキャリアを導電性基体にスムースに輸送する役割を持つが、この層領域においても、光励起層領域を透過してきた光によりキャリア生成が行われるため、アモルファスシリコン感光体の光感度の向上に寄与する。
【００６３】
ａ−Ｓｉ感光層の厚みは、前記のように３０μｍ以下であるのが好ましいが、その中でも、特に、露光波長の光に対する、ａ−Ｓｉ感光層の吸収係数から求まる光吸収の深さに対して、さらに０．１〜２．０μｍを加えた厚みとするのが好ましい。また、ａ−Ｓｉ感光層を、上記のように光励起層領域とキャリア輸送層領域とを積層した積層構造とする場合には、光励起層領域の厚みを、上記光吸収の深さにほぼ等しく設定するのが好ましい。
【００６４】
ａ−Ｓｉ感光層と、導電性基体との間には、キャリア阻止層を介在させるのが好ましい。キャリア阻止層は、現像時に、ａ−Ｓｉ感光層の表面が、バイアス電圧を印加されつつ、磁性トナーと接触した際に、導電性基体からａ−Ｓｉ感光層への、キャリアの注入を阻止することにより、露光部と非露光部との静電コントラストを高めて、画像の濃度を向上させると共に、地肌カブリを低減する機能を有する。キャリア阻止層としては、それぞれ絶縁性であるａ−ＳｉＣ、ａ−ＳｉＯ、ａ−ＳｉＮ、ａ−ＳｉＯＮ、ａ−ＳｉＣＯＮなどによって形成した無機絶縁層や、あるいはポリエチレンテレフタレート、パリレン（登録商標）、ポリ四フッ化エチレン、ポリイミド、ポリフッ化エチレンプロピレン、ポリウレタン、エポキシ樹脂、ポリエステル、ポリカーボネート、酢酸セルロース樹脂その他によって形成した有機絶縁層等を用いるのが好ましい。
【００６５】
また、キャリア阻止層には、絶縁性と共に、導電性基体やａ−Ｓｉ感光層との密着性が良く、かつ、ａ−Ｓｉ感光層を形成する際の加熱等にも大きな変質を起こさないといった特性が求められる。前記特性を考慮すると、キャリア阻止層も、ａ−ＳｉＣにて形成するのが好ましい。キャリア阻止層を形成するａ−ＳｉＣを絶縁性とするためには、キャリア阻止層に含まれるＣの量を、ａ−Ｓｉ感光層の場合に比べて多くすればよい。キャリア阻止層の厚みは０．０１〜５μｍであるのが好ましく、０．１〜３μｍであるのがさらに好ましい。
【００６６】
またａ−Ｓｉ感光層の表面は、有機もしくは無機の絶縁材料からなる表面保護層によって被覆して保護するのが好ましい。これにより、帯電手段などによる放電時に、ａ−Ｓｉ感光層の表面が酸化されて、放電生成物や水分子などを吸着しやすい酸化物被膜が形成されるのを防止することができる。また絶縁耐圧を向上したり、繰り返し使用した際の耐磨耗性を向上したりすることもできる。中でも、ａ−ＳｉＣ、ａ−ＳｉＮ、ａ−ＳｉＯ、ａ−ＳｉＣＯ、ａ−ＳｉＮＯなどのａ−Ｓｉ系の絶縁材料からなる層を用いるのがよく、これらはａ−Ｓｉ感光層と同様の薄膜形成方法によって形成することができ、特に、ａ−ＳｉＣによって形成するのが好ましい。
【００６７】
表面保護層にａ−ＳｉＣを用いる場合は、絶縁性を付与するため、キャリア阻止層の場合と同様に、含まれるＣの量を、ａ−Ｓｉ感光層に比べて、多くすればよい。具体的には、Ｓｉ１−ｘＣｘのｘ値を０．３≦ｘ＜１．０、特に０．５≦ｘ≦０．９５とするのが好ましい。前記ａ−ＳｉＣからなる表面保護層は、１０１２〜１０１３Ω・ｃｍという高い体積固有抵抗を有している。そのため、ａ−Ｓｉ感光層の表面が表面保護層で被覆されたアモルファスシリコン感光体は、当該表面保護層の面方向における電位の流れが少ないため、静電潜像の維持能力が高い上、耐湿性にも優れており、吸水による画像流れの発生を抑制する効果に優れたものとなる。
【００６８】
また、前記高抵抗の表面保護層は、磁性トナーを通してのバイアスによる電荷の注入を阻止し、露光部と非露光部との電位コントラストを高めて、その表面に、より多くの磁性トナーを引き付けてトナー像の濃度を増し、画像濃度を十分に高める機能も有する。また、地肌カブリを抑制することもできる。さらにアモルファスシリコン感光体の絶縁耐圧を高めることもできる。なお、ａ−ＳｉＣ以外の他の絶縁材料にて形成した表面保護層は、画像形成後にも光キャリアがトラップされ続けてしまい、通常の除電工程では残留電位を確実に消去できないおそれがある。しかしａ−ＳｉＣにて形成した表面保護層は、表面からの正電荷は有効に阻止するが、導電性基体からの負電荷は比較的通し易いという性質を持つため、画像形成後の残留電位を、通常の除電工程によって効果的に消去でき、連続して画像形成を行えるという利点もある。
【００６９】
しかも、ａ−ＳｉＣによって形成した表面保護層は、ａ−ＳｉＣ等からなるａ−Ｓｉ感光層との密着性が良好であると共に、耐磨耗性、耐環境性等にも優れるため、長期に亘って、安定した画像形成を行えるという利点もある。ａ−ＳｉＣによって形成した表面保護層は、その層内で、Ｃの量に厚み方向の勾配を形成してもよいし、Ｃと共にＮ、Ｏ、Ｇｅなどの元素を含有させて、耐湿性をさらに高めることもできる。表面保護層の厚みは、５０００〜２００００Å以下であるのが好ましく、５０００〜１５０００Åであるのがさらに好ましい。厚みが５０００Å未満では、特にトナー像の転写時に、転写手段からの負電流の流れ込みに対する耐圧性能が低下して、早期に、表面保護層が劣化するおそれがある。また、２００００Åを超える場合には成膜時間が長くなって感光体の生産性が低下するおそれがある。
【００７０】
画像形成する際の、アモルファスシリコン感光体の帯電電位は特に限定されないが、表面電位が＋２００〜＋５００Ｖとなるように帯電させるのが好ましい。表面電位が＋２００Ｖ未満では、現像電界が不十分となるため、十分に高い画像濃度を有する画像を形成できないおそれがある。また、表面電位が＋５００Ｖを超える場合には、感光層の膜厚によっては帯電能力が不足する上、絶縁破壊による黒点が発生しやすくなるため、やはり、十分２高い画像濃度を有する画像を形成できないおそれがある。また、オゾンの発生量が増加するという問題も生じる。なお、現像性と帯電能力とのバランスを考慮すると、表面電位は、上記の範囲内でも特に＋２００〜＋３００Ｖであるのが好ましい。
【００７１】
〈クリーニング手段〉
アモルファスシリコン感光体の、ａ−Ｓｉ感光層の表面に残留した磁性トナーを除去するためのクリーニング手段としては、前記ａ−Ｓｉ感光層の表面に圧接させた弾性ブレードを用いることができる。また、弾性ブレードとしては、ゴムや軟質の樹脂等からなる、従来公知の種々の弾性ブレードを採用することができる。具体的には、例えばシリコーンゴム、フッ素ゴム、ウレタンゴム、ウレタン樹脂等からなる弾性ブレードが挙げられる。弾性ブレードは、磁性トナーを良好に除去すると共に、ａ−Ｓｉ感光層の表面に圧接痕等を生じないことを考慮すると、１０〜５０ｇ／ｃｍの線圧で、ａ−Ｓｉ感光層の表面に圧接させるのが好ましい。
【実施例】
【００７２】
〈実施例１〉
（結着樹脂の合成）
温度計、かく拌機、窒素導入管が接続された反応容器中に、キシレン３００質量部を入れ、かく拌下、前記窒素導入管から連続的に窒素を導入した窒素気流中で、１７０℃に加熱しなから、単量体としてのスチレン８５４質量部、およびアクリル酸ｎ−ブチル１５５質量部と、重合開始剤としてのジ−ｔｅｒｔ−ブチルペルオキシド８．５質量部と、キシレン１２５質量部との混合溶液を、３時間かけて滴下した後、液温を１７０℃に維持しながら、さらに１時間、反応させた。そして、反応終了後に脱溶剤処理をして、結着樹脂を得た。
【００７３】
（磁性トナー粒子の作製）
前記結着樹脂４９質量部と、磁性粉〔７９６ｋＡ／ｍ印加時の保持力５．０ｋＡ／ｍ、飽和磁化８２Ａｍ２／ｋｇ、残留磁化１１Ａｍ２／ｋｇ、個数平均粒子径０．２５μｍ〕４５質量部と、フィッシャー・トロプシュワックス〔サゾール社製のサゾールワックスＨ１〕３質量部と、正電荷制御剤としての４級アンモニウム塩〔オリエント化学工業(株)製のボントロンＰ−５１〕３質量部とを、ヘンシェルミキサーを用いて混合し、２軸押出機を用いて混練し、冷却した後、ハンマーミルを用いて粗粉砕した。次いで、機械式粉砕機を用いて微粉砕した後、気流式分級機を用いて分級して、体積基準の中心粒径が８．０μｍである磁性トナー粒子を作製した。
【００７４】
（電子写真用トナーの製造）
研磨材粒子としては、チタネートカップリング剤で表面処理をした、一次粒子径が０．０９μｍ（９０ｎｍ）、凝集粒子径が１．１μｍのアナタース型酸化チタンを用いた。また、第２の粒子としては、一次粒子径が０．２７μｍ（２７０ｎｍ）の、アナタース型酸化チタンを用いた。そして、前記磁性トナー粒子１００質量部と、研磨材粒子１質量％と、第２の粒子０．８質量％と、流動化剤としてのシリカ〔日本アエロジル(株)製のＲＡ−２００Ｈ、アミノシラン／シリコーンオイル処理、一次粒子径０．０２μｍ（２０ｎｍ）〕１質量部とを加え、ヘンシェルミキサーを用いて混合して電子写真用トナーを製造した。
【００７５】
〈実施例２〉
研磨材粒子として、チタネートカップリング剤で表面処理をした、一次粒子径が０．０３μｍ（３０ｎｍ）、凝集粒子径が１．３μｍのアナタース型酸化チタンを同量、外添したこと以外は、実施例１と同様にして電子写真用トナーを製造した。
〈実施例３〉
研磨材粒子として、チタネートカップリング剤で表面処理をした、一次粒子径が０．０３μｍ（３０ｎｍ）、凝集粒子径が１．３μｍのアナタース型酸化チタンを同量、外添すると共に、第２の粒子として、一次粒子径が０．０７μｍ（７０ｎｍ）のシリカを同量、外添したこと以外は、実施例１と同様にして電子写真用トナーを製造した。
【００７６】
〈実施例４〉
研磨材粒子として、チタネートカップリング剤で表面処理をした、一次粒子径が０．０３μｍ（３０ｎｍ）、凝集粒子径が１．３μｍのアナタース型酸化チタンを同量、外添すると共に、第２の粒子として、一次粒子径が０．０７μｍ（７０ｎｍ）のアクリル系樹脂粒子を同量、外添したこと以外は、実施例１と同様にして電子写真用トナーを製造した。
【００７７】
〈比較例１〉
第２の粒子を外添しなかったこと以外は、実施例１と同様にして電子写真用トナーを製造した。
〈比較例２〉
第２の粒子を外添しなかったこと以外は、実施例２と同様にして電子写真用トナーを製造した。
【００７８】
〈比較例３〉
第２の粒子として、一次粒子径が０．０７μｍ（７０ｎｍ）のシリカを同量、外添したこと以外は、実施例１と同様にして電子写真用トナーを製造した。
〈実機試験〉
前記各実施例、比較例で調製した２成分現像剤を、ａ−Ｓｉ感光層を有するアモルファスシリコン感光体を搭載し、磁性１成分現像方法を採用した、京セラミタ(株)製のモノクロレーザプリンタＦＳ３９００Ｄに使用して、温度２０〜２３℃、相対湿度５０〜６５％ＲＨの常温、常湿環境下で、１０万枚の連続画像形成をした。そして、画像形成１枚目と、１万枚目ごとの画像を観察して、画像流れが発生した枚数を記録した。また、画像形成１枚目、１万枚目、および１０万枚目の画像のベタ部分の画像濃度を、マクベス反射濃度計〔グレタグマクベス社製のＲＤ９１４〕を用いて測定し、下記の基準で評価をした。
【００７９】
○：１．３０以上
△：１．２０以上、１．３０未満
×：１．２０未満
さらに、画像形成１枚目、５万枚目、および１０万枚目の画像の余白部分のかぶり濃度を、反射濃度計〔東京電色(株)製のＴＣ−６Ｄ〕を用いて測定して、下記の基準で評価した。
【００８０】
○：０．０１０未満
△：０．０１０以上、０．０２０未満
×：０．０２０以上
以上の結果を表１に示す。
【００８１】
【表１】
2008304788.tif 000002
表より、研磨材粒子として、一次粒子径が０．０９μｍの酸化チタンを外添したものの、第２の粒子を外添しなかった比較例１の電子写真用トナーは、連続画像形成１万枚目で画像流れが発生すると共に、かぶり濃度が、５万枚目で△、１０万枚目で×になったことから、画像形成を繰り返すことで、研磨材粒子による研磨効果が失われることが判った。また、研磨材粒子として、より研磨効果の大きい、一次粒子径が０．０３μｍの酸化チタンを外添したものの、第２の粒子を外添しなかった比較例２の電子写真用トナーは、連続画像形成３万枚目で画像流れが発生すると共に、かぶり濃度が、１０万枚目で×になったことから、やはり画像形成を繰り返すことで、研磨材粒子による研磨効果が失われることが判った。
【００８２】
さらに、研磨材粒子として、一次粒子径が０．０９μｍの酸化チタンを外添すると共に、第２の粒子として、その一次粒子径が、前記酸化チタンの一次粒子径より小さいシリカを外添した比較例３の電子写真用トナーは、連続画像形成３万枚目で画像流れが発生すると共に、かぶり濃度が、５万枚目で×になったことから、前記シリカが、研磨材粒子による研磨効果を維持するために機能していないことが判った。
【００８３】
これに対し、研磨材粒子として、前記いずれかの酸化チタンを外添すると共に、第２の粒子として、その一次粒子径が、それぞれの酸化チタンの凝集粒子径以下で、かつ、一次粒子径より大きい無機粒子または樹脂粒子を外添した実施例１〜４の電子写真用トナーは、いずれも、１０万枚の連続画像形成の間に画像流れが発生しない上、画像濃度、およびかぶり濃度を、共に○の状態で維持できたことから、第２の粒子の添加効果によって、研磨材粒子による研磨効果を、長期間に亘って、安定して維持できることが判った。